"a主要量の潤滑粘度の基油およびb一もしくは二以上の塩基性窒素原子を持つ一もしくは二以上の分散剤を含む潤滑油組成物の銅に対する腐食性を改良するための方法であって、当該潤滑油組成物に、一もしくは二以上の油溶性チタン化合物を含む有効量の一もしくは二以上の銅腐食性改良剤を加えることを含む方法。上記の潤滑粘度の基油が、I種基材油、II種基材油、III種基材油、IV種基材油、V種基材油、およびそれらの混合物からなる群より選ばれる請求項1に記載の方法。上記の一もしくは二以上の分散剤が、コハク酸イミド、カルボン酸アミド、炭化水素モノアミン、炭化水素ポリアミン、マンニッヒ塩基、ホスホン酸アミド、チオホスホン酸アミド、リン酸アミド、チアゾール、トリアゾール、カルボン酸エステルに一もしくは二以上の他の極性官能基を加えた基を有するコポリマー、ボレートで後処理されたコハク酸イミド、エチレンカーボネートで後処理されたコハク酸イミド、およびそれらの混合物からなる群より選ばれる請求項1もしくは2に記載の方法。上記の一もしくは二以上の分散剤がアルケニルコハク酸イミドである請求項1乃至3のいずれか一項に記載の方法。上記の一もしくは二以上の油溶性チタン化合物が下記一般式で表される請求項1乃至4のいずれか一項に記載の方法:式中、R1、R2、R3、およびR4は、独立にヒドロカルビルオキシ含有基である。R1、R2、R3、およびR4が、それぞれ独立に、C1乃至C20のアルコキシ基である請求項5に記載の方法。上記の油溶性チタン化合物のR1、R2、R3、およびR4のうち少なくとも二つが、同一のC1乃至C20のアルコキシ基である請求項5に記載の方法。上記の油溶性チタン化合物のR1、R2、R3、およびR4のうち少なくとも三つが、同一のC1乃至C20のアルコキシ基である請求項5に記載の方法。上記の油溶性チタン化合物のR1、R2、R3、およびR4の全てが、同一のC1乃至C20のアルコキシ基である請求項5に記載の方法。上記の潤滑油組成物が、潤滑油組成物の全質量に基づき、下記成分を含む請求項1乃至9のいずれか一項に記載の方法:0.05乃至15質量の上記の一もしくは二以上の分散剤;および0.01乃至5質量の上記の一もしくは二以上の銅腐食性改良剤。上記の潤滑油組成物が、さらに酸化防止剤、清浄剤、さび止め剤、曇り除去剤、抗乳化剤、金属不活性化剤、摩擦調整剤、耐摩耗剤、流動点降下剤、消泡剤、補助溶媒、パッケージ適合化剤、腐食防止剤、染料、極圧剤、およびそれらの混合物からなる群より選ばれる一種もしくは二種以上の潤滑油添加剤を含む請求項1乃至10のいずれか一項に記載の方法。上記の潤滑油組成物が内燃機関のクランクケース用の潤滑油組成物である請求項1乃至11のいずれか一項に記載の方法。上記の潤滑油組成物が圧縮点火ディーゼルエンジンのクランクケース用の潤滑油組成物である請求項1乃至11のいずれか一項に記載の方法。上記の潤滑油組成物が内燃高負荷ディーゼルエンジンのクランクケース用の潤滑油組成物である請求項1乃至11のいずれか一項に記載の方法。a主要量の潤滑粘度の基油およびb一もしくは二以上の塩基性窒素原子を持つ一もしくは二以上の分散剤を含む潤滑油組成物における一もしくは二以上の油溶性チタン化合物の使用であって、内燃機関中にて当該潤滑油組成物の銅に対する腐食性の改良のための使用。従って、銅に対する改良された腐食性を示す潤滑油組成物を開発することが望まれる。本発明の一つの態様では、a主要量の潤滑粘度の基油およびb一もしくは二以上の塩基性窒素原子を持つ一もしくは二以上の分散剤を含む潤滑油組成物の銅に対する腐食性を改良するための方法であって、当該潤滑油組成物に、一もしくは二以上の油溶性チタン化合物を含む有効量の一もしくは二以上の銅腐食性改良剤を加えることを含む方法が提供される。本発明の第二の態様では、a主要量の潤滑粘度の基油およびb一もしくは二以上の塩基性窒素原子を持つ一もしくは二以上の分散剤を含む潤滑油組成物の銅に対する腐食性を改良するための方法であって、当該潤滑油組成物に、有効量の下記の一般式の一もしくは二以上の銅腐食性改良剤を加えることを含む方法が提供される:式中、R1、R2、R3、およびR4は独立に、ヒドロカルビルオキシ炭化水素オキシ含有基である。本発明の第三の態様では、内燃機関内での銅に対する潤滑油組成物の腐食性を改良するための方法であって、a主要量の潤滑粘度の基油、b一もしくは二以上の塩基性窒素原子を持つ一もしくは二以上の分散剤、およびc一もしくは二以上の油溶性チタン化合物を含む有効量の一もしくは二以上の銅腐食性改良剤を含む潤滑油組成物の存在下に上記機関を作動させることを含む方法が提供される。本発明の方法によれば、a主要量の潤滑粘度の基油およびb一もしくは二以上の塩基性窒素原子を持つ一もしくは二以上の分散剤を含む潤滑油組成物の銅に対する腐食性は、当該潤滑油組成物に、一もしくは二以上の油溶性チタン化合物を含む有効量の一もしくは二以上の銅腐食性改良剤を加えることによって有利に改良される。本発明は、a主要量の潤滑粘度の基油およびb一もしくは二以上の塩基性窒素原子を持つ一もしくは二以上の分散剤を含む潤滑油組成物の銅に対する腐食性を改良するための方法に関する。一般論として云えば、この方法は、上記の潤滑油組成物に、一もしくは二以上の油溶性チタン化合物を含む有効量の一もしくは二以上の銅腐食性改良剤を加えることを少なくとも含む。一般論として云えば、上記の一もしくは二以上の油溶性チタン化合物は下記の一般式で表される:式中、R1、R2、R3、およびR4は独立に、ヒドロカルビルオキシ炭化水素オキシ含有基である。そのようなヒドロカルビルオキシ含有基の例は、限定される訳ではないが、C1乃至C20のアルコキシ基、C6乃至C20のアリールオキシ基、C7乃至C20のアルキルアリールオキシ基、C7乃至C20のアリールアルキルオキシ基、C6乃至C20のシクロアルキルオキシ基、C7乃至C20のシクロアルキルアルキルオキシ基、C7乃至C20のアルキルシクロアルキルオキシ基、その他、およびそれらの混合物を含む。ある態様では、R1、R2、R3、およびR4は、それぞれ独立に、C1乃至C20のアルコキシ基、C6乃至C20のアリールオキシ基、およびC1乃至C6アシルオキシ基である。別の態様では、R1、R2、R3、およびR4は、それぞれ独立に、C1乃至C20のアルコキシ基もしくはC3乃至C8のアルコキシ基である。別の態様では、R1、R2、R3、およびR4のうち少なくとも二つが、同一のC1乃至C20のアルコキシ基もしくはC3乃至C8のアルコキシ基である。別の態様では、R1、R2、R3、およびR4のうち少なくとも三つが、同一のC1乃至C20のアルコキシ基もしくはC3乃至C8のアルコキシ基である。ある好ましい態様では、R1、R2、R3、およびR4は、それぞれ、同一のC1乃至C20のアルコキシ基もしくはC3乃至C8のアルコキシ基である。本発明での使用におけるアルコキシ基の代表的な例は、酸素結合を介して分子の残り部分に結合している、本明細書において定義されるアルキル基を含む。すなわち一般式-OR5であって、R5は本明細書において定義されるアルキル、シクロアルキル、シクロアルキルアルキル、シクロアルケニル、アリール、もしくはアリールアルキルであり、例としては-OCH3、-OC2H5、もしくは-OC6H5その他である。本発明での使用におけるアルキル基の代表的な例は、分子の残り部分に対して、1乃至約20の炭素原子、好ましくは1乃至約8の炭素原子の炭素および水素原子を含む、不飽和を伴っても伴わなくても良い直鎖もしくは分岐のアルキル鎖からなる基を含み、例としてはメチル、エチル、n-プロピル、イソプロピル、n-ブチル、n-ペンチル等その他である。本発明での使用におけるシクロアルキル基の代表的な例は、約6乃至約20の炭素原子の置換もしくは未置換の非芳香族単環もしくは多環系例えば、シクロプロピル、シクロブチル、シクロペンチル、シクロヘキシル、架橋環式基もしくはスピロ二環式基例、スピロ-4,4-ノン-2-イルその他を含み、任意に一もしくは二以上のヘテロ原子例、OおよびNその他を含むことができる。本発明での使用におけるシクロアルキルアルキル基の代表的な例は、約7乃至約20の炭素原子を含み、アルキル基に直接結合している置換もしくは未置換の環含有基を含む。上記のアルキル基は、さらにアルキル基の任意の炭素においてモノマーの主構造に結合し、結果として安定した構造を創出している。例えば、シクロプロピルメチル、シクロブチルエチル、シクロペンチルエチルその他であって、ここで環構造は任意に一もしくは二以上のヘテロ原子例、OおよびNその他を含むことができる。本発明での使用におけるアリール基の代表的な例は、約6乃至約20の炭素原子を含む置換もしくは未置換の単環芳香族もしくは多環芳香族基を含み、例えば、フェニル、ナフチル、テトラヒドロナフチル、インデニル、ビフェニルその他であり、任意に一もしくは二以上のヘテロ原子例、OおよびNその他を含む。本発明での使用におけるアリールアルキル基の代表的な例は、約7乃至約20の炭素原子を含み、アルキル基に直接結合している置換もしくは未置換のアリール基を含む。上記のアルキル基は、さらにアルキル基の任意の炭素においてモノマーの主構造に結合し、結果として安定した構造を形成している。例えば、-CH2C6H5、-C2H5C6H5その他であって、上記アリール基は任意に一もしくは二以上のヘテロ原子例、OおよびNその他を含むことができる。ある態様では、式Iの構造で表される適切な油溶性チタン化合物の代表的な例は、チタンIVアルコキシド類、例えば、チタンメトキシド、チタンエトキシド、チタンプロポキシド、チタンイソプロポキシド、チタンブトキシド、チタン2-エチルヘキソキシド、チタンイソブトキシド、チタン4-メチル-2-ペントキシド、チタンヘキソキシド、チタンペントキシド、チタンイソペントキシド、チタントリエタノールアミナト-イソプロポキシドその他、およびそれらの混合物を含む。本明細書が開示する油溶性チタン化合物は、市販品が利用でき、あるいは当業者にとって明らかな適切な合成技術によって容易に製造することができる。さらに、個々の化合物に基づき、室温において固体もしくは液体として存在する。あるいは、それらの化合物は、適切な不活性な溶媒中で溶液の状態としても提供できる。一般的に云えば、潤滑油組成物における上記の一もしくは二以上の銅腐食性改良剤、すなわち、一もしくは二以上の油溶性チタン化合物の量は、潤滑油組成物の全質量に基づき約0.01乃至約5質量の範囲である。別の態様では、上記の一もしくは二以上の銅腐食性改良剤の量は、潤滑油組成物の全質量に基づき約0.1乃至約2.5質量の範囲である。潤滑油組成物は、適切な量の一もしくは二以上の銅腐食性改良剤を、a主要量の潤滑粘度の基油およびb一もしくは二以上の塩基性窒素原子を持つ一もしくは二以上の分散剤に対して、従来技術に基づいて混合することによって製造することができる。個々の基油の選択は、予定している潤滑剤の用途および他の添加剤の存在に基づく。本明細書が開示する潤滑油組成物において使用する潤滑粘度の基油は、一般に主要量、例えば組成物の全質量に基づき、50質量より多い、好ましくは約70質量より多い、さらに好ましくは約80乃至約99.5質量、最も好ましくは約85乃至約98質量の量で存在する。本明細書で使用する表現基油は、単一の製造者により同一の仕様に供給源や製造者の所在地とは無関係に製造され、同じ製造者の仕様を満たし、かつ各々特有の処方、製造物確認番号、もしくはそれらの両方によって識別される潤滑剤成分である、基材油もしくは配合された基材油を意味すると理解されたい。本発明で使用される基油は、ありとあらゆる用途例、エンジン油、舶用シリンダー油、機能液、具体的には油圧作動油、ギア油、変速機液等で潤滑油組成物を処方する際に使用される、今日知られているか、あるいは後日発見されるいかなる潤滑粘度の基油であってもよい。さらに、本発明で使用するための基油は、任意に粘度指数向上剤例、重合アルキルメタクリレート;オレフィン性コポリマー例、エチレン-プロピレンコポリマーもしくはスチレン-ブタジエンコポリマー;その他、およびそれらの混合物を含むことができる。当業者であれば容易に理解できるように、基油の粘度は用途に依存する。従って、本発明で使用される基油の粘度は、通常、摂氏100度°Cで約2乃至約2000センチストークスcStの範囲にある。一般にエンジン油として使用される個々の基油は、動粘度範囲が100°Cで約2cSt乃至約30cSt、好ましくは約3cSt乃至約16cSt、最も好ましくは約4cSt乃至約12cStであり、そして所望の最終用途および最終油の添加剤に応じて選択または配合されて、所望のグレードのエンジン油、例えばSAE粘度グレードが0W、0W-20、0W-30、0W-40、0W-50、0W-60、5W、5W-20、5W-30、5W-40、5W-50、5W-60、10W、10W-20、10W-30、10W-40、10W-50、15W、15W-20、15W-30、もしくは15W-40の潤滑油組成物を与える。ギア油として使用される油は、100°Cにおいて約2cSt乃至約2000cStの範囲の粘度を有する。基材油は様々な種類の方法を用いて製造することができ、その例は、これらに限定されるものではないが、蒸留、溶剤精製、水素処理、オリゴマー化、エステル化、および再精製を含む。再精製基材油には、製造、汚染もしくは以前の使用において混入した物質が実質的に含まれない。本発明の潤滑油組成物の基油は、いかなる天然もしくは合成潤滑基油であってもよい。適切な炭化水素合成油は、限定されるものではないが、エチレンの重合または1-オレフィン類の重合でポリマーにすることにより製造された油、例えばポリアルファオレフィンPAO油もしくはフィッシャートロプシュ法のような一酸化炭素ガスと水素ガスとを用いた炭化水素合成法により製造された油を含む。例えば適切な基油は、重質留分を含む場合でもその量がわずかであり、例えば100°Cで粘度が20cSt以上の潤滑油留分をほとんど含むことのない油である。基油は、天然潤滑油、合成潤滑油、もしくはそれらの混合物から誘導することができる。適切な基油は、合成ろうおよび粗ろうの異性化により得られる基材油、並びに粗原料の芳香族および極性成分を溶剤抽出というよりはむしろ水素化分解することにより生成する水素化分解基材油を含む。適切な基材油は、API公報1509、第14版、補遺I、1998年12月に規定されたAPI分類I、II、III、IV、およびVに属するものすべてを含む。IV種基材油はポリアルファオレフィンPAO類である。V種基材油には、I、II、III、もしくはIV種に含まれなかったその他すべての基材油が含まれる。II、III、およびIV種基材油が本発明で使用するために好ましいが、そのような基油を、一種以上のI、II、III、IV、およびV種基材油もしくは基油を組み合わせることにより製造することもできる。有用な天然油は、鉱物潤滑油、例えば液体石油、パラフィン系、ナフテン系、もしくは混合パラフィン-ナフテン系の溶剤処理もしくは酸処理鉱物潤滑油、石炭もしくは頁岩から誘導された油、動物油および植物油例、ナタネ油、ヒマシ油、およびラード油その他を含む。有用な合成潤滑油は、これらに限定されるものではないが、炭化水素油およびハロゲン置換炭化水素油、例えば重合化および共重合化オレフィン類、具体的にはポリブチレン類、ポリプロピレン類、プロピレンイソブチレンコポリマー、塩素化ポリブチレン類、ポリ1-ヘキセン類、ポリ1-オクテン類、ポリ1-デセン類その他およびそれらの混合物;アルキルベンゼン類、例えばドデシルベンゼン類、テトラデシルベンゼン類、ジノニルベンゼン類、ジ2-エチルヘキシルベンゼン類その他;ポリフェニル類、例えばビフェニル類、ターフェニル類、アルキル化ポリフェニル類その他;アルキル化ジフェニルエーテル類およびアルキル化ジフェニルスルフィド類、並びにそれらの誘導体、類似物、および同族体その他を含む。他の有用な合成潤滑油は、これらに限定されるものではないが、炭素原子が5未満のオレフィン類、例えばエチレン、プロピレン、ブチレン類、イソブテン、ペンテン、およびそれらの混合物を重合することにより製造された油を含む。そのような重合油の製造方法は当業者によく知られている。別の有用な合成炭化水素油は、適正な粘度を有するアルファオレフィン類の液状ポリマーを含む。特に有用な合成炭化水素油は、C6乃至C12のアルファオレフィンの水素化液状オリゴマー類、例えば1-デセン三量体である。有用な合成潤滑油の別の分類は、これらに限定されるものではないが、アルキレンオキシドポリマー、すなわち単独ポリマー、コポリマー、および末端ヒドロキシル基が、例えばエステル化もしくはエーテル化により変性したそれらの誘導体を含む。これらの油の例は、エチレンオキシドもしくはプロピレンオキシドの重合により製造された油、これらポリオキシアルキレンポリマーのアルキルおよびフェニルエーテル類例、平均分子量が1000のメチルポリプロピレングリコールエーテル、分子量が500~1000のポリエチレングリコールのジフェニルエーテル、分子量が1000~1500のポリプロピレングリコールのジエチルエーテル等、もしくはそれらのモノおよびポリカルボン酸エステル類、例えば酢酸エステル類、C3乃至C8の混合脂肪酸エステル類、もしくはテトラエチレングリコールのC13オキソ酸ジエステルである。有用な合成潤滑油のさらに別の分類は、これらに限定されるものではないが、ジカルボン酸類例、フタル酸、コハク酸、アルキルコハク酸類、アルケニルコハク酸類、マレイン酸、アゼライン酸、スベリン酸、セバシン酸、フマル酸、アジピン酸、リノール酸二量体、マロン酸、アルキルマロン酸類、アルケニルマロン酸類等と各種アルコール類例、ブチルアルコール、ヘキシルアルコール、ドデシルアルコール、2-エチルヘキシルアルコール、エチレングリコール、ジエチレングリコールモノエーテル、プロピレングリコール等とのエステル類を含む。これらエステル類の具体例は、ジブチルアジペート、ジ2-エチルヘキシルセバケート、ジ-n-ヘキシルフマレート、ジオクチルセバケート、ジイソオクチルアゼレート、ジイソデシルアゼレート、ジオクチルフタレート、ジデシルフタレート、ジエイコシルセバケート、リノール酸二量体の2-エチルヘキシルジエステル、セバシン酸1モルをテトラエチレングリコール2モルおよび2-エチルヘキサン酸2モルと反応させて生成した複合エステルその他を含む。合成油として有用なエステル類は、これらに限定されるものではないが、炭素原子が約5乃至約12のカルボン酸類と、アルコール類例、メタノール、エタノール等、ポリオールおよびポリオールエーテル類、例えばネオペンチルグリコール、トリメチロールプロパン、ペンタエリトリトール、ジペンタエリトリトール、トリペンタエリトリトールその他とから製造されたものも含む。ケイ素系の油、例えばポリアルキル-、ポリアリール-、ポリアルコキシ-、もしくはポリアリールオキシ-シロキサン油およびシリケート油は、合成潤滑油の別の有用な分類を構成する。その具体例は、これらに限定されるものではないが、テトラエチルシリケート、テトライソプロピルシリケート、テトラ2-エチルヘキシルシリケート、テトラ4-メチルヘキシルシリケート、テトラp-tert-ブチルフェニルシリケート、ヘキシル4-メチル-2-ペントキシジシロキサン、ポリメチルシロキサン類、およびポリメチルフェニルシロキサン類その他を含む。さらにまた別の有用な合成潤滑油は、これらに限定されるものではないが、リンを含有する酸例、トリクレジルホスフェート、トリオクチルホスフェート、デカンホスフィオン酸のジエチルエステル等の液状エステル、重合体テトラヒドロフランその他を含む。潤滑油は、以上に開示した種類のうち、天然、合成、もしくは任意の二種もしくは三種以上の混合物の未精製、精製、および再精製の油から誘導することができる。未精製油は、天然もしくは合成原料例、石炭、頁岩、もしくはタールサンドビチューメンから直接に、それ以上の精製や処理を施すことなく得られた油である。未精製油の例は、これらに限定されるものではないが、レトルト操作により直接得られた頁岩油、蒸留により直接得られた石油、またはエステル化処理により直接得られたエステル油を含み、これらの各々はその後それ以上の処理なしで使用される。精製油は、一つ以上の性状を改善するために一以上の精製工程でさらに処理されたことを除いては、未精製油と同じである。これらの精製技術は、当業者に知られているが、例えば溶剤抽出、二次蒸留、酸もしくは塩基抽出、ろ過、パーコレート、水素処理、脱ろう等が挙げられる。再精製油は、精製油を得るのに用いたのと同様の方法で使用済みの油を処理することにより得られる。そのような再精製油は、再生もしくは再処理油としても知られていて、消費された添加剤や油分解生成物の除去を目的とする技術によりしばしばさらに処理される。ろうの水素異性化から誘導された潤滑油基材油も、単独で、あるいは前記の天然および/または合成基材油と組み合わせて使用することができる。そのようなろう異性化油は、天然もしくは合成ろうまたはそれらの混合物を水素異性化触媒により水素異性化することにより生成する。天然ろうは一般に、鉱物油を溶剤脱ろうすることにより回収された粗ろうであり、合成ろうは一般に、フィッシャートロプシュ法により生成されたろうである。潤滑油組成物は、一もしくは二以上の塩基性窒素原子を含む一種もしくは二種以上の分散剤も含む。本発明での使用における塩基性窒素化合物は、例えば、ASTMD664試験もしくはD2896によって測定される塩基性窒素を含む必要がある。塩基性窒素化合物は、コハク酸イミド、ポリコハク酸イミド、カルボン酸アミド、炭化水素モノアミン、炭化水素ポリアミン、マンニッヒ塩基、リン酸アミド、チオリン酸アミド、ホスホン酸アミド、分散型粘度指数向上剤、およびそれらの混合物からなる群より選ばれる。これらの塩基性窒素含有化合物についてそれぞれ少なくとも一つの塩基性窒素を有している必要があることに留意しながら以下に記載する。任意の窒素含有組成物を、この組成物が塩基性窒素を含有し続ける限り、この技術で良く知られている手段を用いて、例えば、ホウ素もしくはエチレンカーボネートで後処理することができる。本明細書に記載の分散剤を製造するために用いることができるモノおよびポリコハク酸イミドは、非常に多くの文献に記載されており、この技術で良く知られている。ある種の基本的なコハク酸イミドおよび技術用語コハク酸イミドに包含される関連物質は、米国特許第3172892号、同第3219666号、および同第3272746号に記載があり、これらの開示内容は、参考のため本明細書の記載とする。用語コハク酸イミドは、同時に製造され得る多数のアミド、イミド、およびアミジン種を含むと当業者により理解されている。ただし、主要な生成物はコハク酸イミドであって、この用語は一般にはアルケニル置換コハク酸もしくはその無水物と窒素含有化合物との反応生成物を意味すると受け取られている。市販品が利用できることから、好ましいコハク酸イミドは、炭化水素コハク酸無水物とエチレンアミンとから製造されるコハク酸イミドである。上記の炭化水素コハク酸無水物の炭化水素基は、約24乃至約350の炭素原子を含む。上記のエチレンアミンとしては、特にエチレンジアミン、ジエチレントリアミン、トリエチレンテトラアミン、テトラエチレンペンタアミンである。ある態様では、コハク酸イミドは、約70乃至約128の炭素原子のポリイソブテニルコハク酸無水物とテトラエチレンペンタアミンもしくはトリエチレンテトラアミンまたはそれらの混合物とから製造される。コハク酸イミドとの用語には、炭化水素コハク酸もしくはその無水物と、二もしくは三以上の二級アミノ基に加えて少なくとも一つの三級アミノ窒素を含むポリ二級アミンとのコオリゴマーも含まれる。この組成物は、一般に、約1500乃至約50000の平均分子量を有する。カルボン酸アミド組成物も、本発明に使用できる分散剤の製造に適した出発物質である。そのような化合物の例は、例えば、米国特許3405064号に開示されているものを含み、その開示は参考のため本明細書の記載とする。これらの分散剤は、一般にカルボン酸、その無水物、もしくはそのエステルを、エチレンアミンのようなアミンもしくは炭化水素ポリアミンと反応させ、モノもしくはポリカルボン酸アミドを生成することにより製造される。上記カルボン酸、その無水物、もしくはそのエステルは、脂肪族主鎖中に少なくとも約12乃至約350の脂肪族炭素原子を有し、必要に応じて分子が油溶性となるために充分な側鎖脂肪族基を有する。好ましくは、これらのアミドは1式R’COOHR’はC12乃至C20のアルキル基のカルボン酸、もしくはこの酸とポリイソブテニルカルボン酸ポリイソブテニル基は約72乃至約128の炭素原子を含むとの混合物と2エチレンアミン、特にトリエチレンテトラアミン、テトラエチレンペンタアミン、もしくはそれらの混合物とから製造される。本発明において有用な化合物の別の分類は、炭化水素モノアミンおよび炭化水素ポリアミンであり、好ましくは米国特許第3574576号に開示されている種類であって、その開示は参考のため本明細書の記載とする。この炭化水素基は、好ましくはアルキル基または一つもしくは二つの不飽和位置を有するオレフィンであって、通常は約9乃至約350の炭素原子、好ましくは約20乃至約200の炭素原子を有する。ある態様では、炭化水素ポリアミンは、例えば、塩化ポリイソブテニルとエチレンアミンのようなポリアルキレンポリアミン例、エチレンジアミン、ジエチレントリアミン、テトラエチレンペンタアミン、2-アミノエチルピペラジン、1,3-プロピレンジアミン、1,2-プロピレンジアミンその他とを反応させることにより得られるものである。塩基性窒素を供給するために有用な化合物の他の分類は、マンニッヒ塩基組成物である。このような組成物は、フェノールもしくはC9乃至C200のアルキルフェノール、ホルムアルデヒドのようなアルデヒドもしくはパラホルムアルデヒドのようなホルムアルデヒド前駆体、およびアミン化合物から製造される。アミンはモノアミンもしくはポリアミンのいずれでも良く、代表的な組成物はメチルアミンもしくはエチレンアミン例、ジエチレントリアミンもしくはテトラエチレンペンタアミンその他のようなアルキルアミンから製造される。フェノール性物質は、硫化されていてもよく、好ましくはドデシルフェノールもしくはC80乃至C100のアルキルフェノールである。本発明において使用することができる代表的なマンニッヒ塩基は、米国特許第3368972号、同第3539663号、同第3649229号、および同第4157309号に開示されており、それらの開示は参考のため、本明細書の記載とする。米国特許第3539663号は、少なくとも50の炭素原子、好ましくは50乃至200の炭素原子を有するアルキルフェノールをホルムアルデヒドおよびHNANHnHのアルキレンポリアミンと反応させることにより製造されるマンニッヒ塩基を開示している。ここで、Aは2乃至6の炭素原子の二価の飽和アルキル炭化水素であり、nは1乃至10である。上記のアルキレンポリアミンの縮合生成物は、さらに尿素もしくはチオ尿素と反応させてもよい。これらのマンニッヒ塩基に関して、潤滑油添加剤を製造するための出発物質としての有用性は、従来からの技術を用いてマンニッヒ塩基を処理し、ホウ素を化合物に導入することによって顕著に改善できる場合が多い。本発明に用いる分散剤を製造するために有用な組成物の別の分類は、リン酸アミドおよびホスホン酸アミドであって、例えば米国特許第3909430号、同第3968157号に開示されるものであり、それらの開示は参考のため本明細書の記載とする。これらの組成物は、少なくとも一つのP-N結合を有するリン化合物を生成することにより製造することができる。これらは、例えば、オキシ塩化リンをモノアミンの存在下で炭化水素ジオールと反応させるか、あるいはオキシ塩化リンを二官能二級アミンおよび単官能アミンと反応させることにより製造することができる。チオリン酸アミドは、約2乃至約450もしくはそれ以上の炭素原子を含む不飽和炭化水素化合物、例えば、ポリエチレン、ポリイソブチレン、ポリプロピレン、エチレン、1-ヘキセン、1,3-ヘキサジエン、イソブチレン、4-メチル-1-ペンテンその他を、五硫化リンおよび前記のように定義した窒素含有化合物、特にアルキルアミン、アルキルジアミン、アルキルポリアミン、もしくはアルキレンアミン、例えば、エチレンジアミン、ジエチレントリアミン、トリエチレンテトラアミン、テトラエチレンペンタアミンその他と反応させることにより製造することができる。本発明において用いられる分散剤を製造するために有用な窒素含有組成物の別の分類は、いわゆる分散型粘度指数向上剤VI向上剤を含む。これらのVI向上剤は、一般に、炭化水素ポリマー、特にエチレンおよび/またはプロピレンから誘導され、任意に一種もしくは二種以上の共重合モノマー、例えば脂環式もしくは脂肪族のオレフィンもしくはジオレフィンから誘導される別の単位を含むポリマーを官能基化することにより製造される。官能基化は、反応性部位もしくは一般に少なくとも一つの酸素原子を有する部位をポリマー上に導入する様々な方法を用いて実施できる。上記のポリマーは、次に窒素含有供給源と接触させ、ポリマー骨格上に窒素含有官能基を導入する。一般に用いられる窒素供給源は、任意の塩基性窒素化合物、特に本明細書に記載する窒素含有化合物および組成物を含む。好ましい窒素供給源は、アルキレンアミン、例えば、エチレンアミン、アルキルアミン、およびマンニッヒ塩基である。ある好ましい態様では、分散剤を得る際に使用するための塩基性窒素化合物は、コハク酸イミド、カルボン酸アミド、およびマンニッヒ塩基である。別の好ましい態様では、分散剤を製造する際に使用するための塩基性窒素化合物は、約1000もしくは約1300もしくは約2300の平均分子量を有するコハク酸イミドおよびそれらの混合物である。そのようなコハク酸イミドは、この技術で良く知られているように、ホウ素もしくはエチレンカーボネートで後処理することができる。一般に、上記の潤滑油組成物における上記の一種もしくは二種以上の分散剤の量は、潤滑油組成物の全質量に基づき、約0.05乃至約15質量の範囲内で変更される。別の態様では、上記の一種もしくは二種以上の分散剤の量は、潤滑油組成物の全質量に基づき、約0.1乃至約9質量の範囲内で変更される。潤滑油組成物は、補助機能を付与するための他の従来公知の潤滑油添加剤も含むことができ、これら添加剤が分散または溶解している最終潤滑油組成物を提供する。例えば、潤滑油組成物には、酸化防止剤、金属清浄剤のような清浄剤、さび止め添加剤、曇り除去剤、抗乳化剤、金属不活性化剤、摩擦調整剤、耐摩耗剤、流動点降下剤、消泡剤、補助溶媒、パッケージ適合化剤、腐食防止剤、染料、極圧剤その他、およびそれらの混合物を配合することができる。様々な添加剤が知られており、市販されている。これらの添加剤またはこれらに類似した化合物を通常の配合手段により、本発明の潤滑油組成物の調製に用いることができる。酸化防止剤の代表例としては、これらに限定されるものではないが、アミン型、例えば、ジフェニルアミン、フェニル-アルファ-ナフチルアミン、N,N-ジアルキルフェニルアミン類、アルキル化フェニレンジアミン類;フェノール系、例えばBHT、立体障害のあるアルキルフェノール類、具体的に2,6-ジ-tert-ブチルフェノール、2,6-ジ-tert-ブチル-p-クレゾール、および2,6-ジ-tert-ブチル-4-2-オクチル-3-プロパン酸フェノール;およびそれらの混合物を含む。金属清浄剤の代表的な例は、スルホネート、アルキルフェネート、硫化アルキルフェネート、カルボキシレート、サリチレート、ホスホネート、およびホスフィネートを含む。商業的な製品は、一般に中性もしくは過塩基性とされる。過塩基性金属清浄剤は一般に、炭化水素、清浄剤の酸、例えば:スルホン酸、アルキルフェノール、カルボキシレート等、金属酸化物もしくは水酸化物例えば、カルシウム酸化物もしくはカルシウム水酸化物と、促進剤、例えばキシレン、メタノールおよび水との混合物を炭酸塩化することによって製造される。例えば、炭酸塩化による過塩基性カルシウムスルホネートの製造においては、カルシウム酸化物もしくは水酸化物を二酸化炭素ガスと反応させ、カルシウムカーボネートが製造される。スルホン酸は過剰量のCaOもしくはCaOH2で中和され、スルホネートが製造される。金属含有もしくは灰分形成性清浄剤は、堆積物を削減もしくは除去する清浄剤と酸中和剤もしくはさび止め剤との双方として機能し、それにより摩耗および腐食を減少させ、さらにエンジンの寿命を延ばす。清浄剤は、一般に長い疎水性尾部を伴う極性の頭部からなる。極性の頭部は、酸性有機化合物の金属塩を含む。塩は、実質的に化学量論的な量の金属を含むことができ、そのような場合、それらは通常もしくは中性の塩として通常は記述され、そして、通常は0乃至約80の全塩基価ASTMD2896で測定されるTBNを有する。多量の金属塩基は、過剰量の金属化合物例、酸化物もしくは水酸化物を酸性ガス例、二酸化炭素と反応させることにより導入できる。結果として得られる過塩基性清浄剤は、金属塩基例、カーボネートミセルの外層として中和清浄剤を含む。そのような過塩基性清浄剤は、約150以上のTBNを有し、そして通常は約250乃至約450以上のTBNを有する。使用できる清浄剤は、金属、特にアルカリ金属もしくはアルカリ土類金属、例えば、バリウム、ナトリウム、カリウム、リチウム、カルシウム、およびマグネシウムの油溶性かつ中性および過塩基性スルホネート、フェネート、硫化フェネート、チオホスホネート、サリチレート、およびナフテネートおよび他の油溶性カルボキシレートを含む。最も一般に使用される金属は、カルシウムおよびマグネシウムであって、潤滑剤中で使用する清浄剤と、カルシウムおよび/またはマグネシウムとナトリウムとの混合物との双方に存在できる。特に好適な金属清浄剤は、TBNが約20乃至約450の中性および過塩基性カルシウムスルホネート、TBNが約50乃至約450の中性および過塩基性カルシウムフェネートおよび硫化フェネート、およびTBNが約20乃至約450の中性および過塩基性マグネシウムもしくはカルシウムサリチレートである。清浄剤の組合せは、過塩基性もしくは中性あるいはそれらの双方のいずれの場合であってもよい。ある態様では、清浄剤は一もしくは二以上のアルキル置換ヒドロキシ芳香族カルボン酸のアルカリもしくはアルカリ土類金属塩であってもよい。適切なヒドロキシ芳香族化合物は、1乃至4、そして好ましくは1乃至3のヒドロキシル基を有する単環モノヒドロキシおよびポリヒドロキシ芳香族炭化水素を含む。適切なヒドロキシ芳香族化合物は、フェノール、カテコール、レゾルシノール、ハイドロキノン、ピロガロール、クレゾールその他を含む。好ましいヒドロキシ芳香族化合物はフェノールである。アルキル置換ヒドロキシ芳香族カルボン酸のアルカリもしくはアルカリ土類金属塩のアルキル置換部分は、約10乃至約80の炭素原子を有するアルファオレフィンから誘導される。使用するオレフィンは、鎖状、異性化した鎖状、分岐したもしくは部分的に分岐した鎖状のいずれでもよい。オレフィンは、鎖状オレフィンの混合物、異性化した鎖状オレフィンの混合物、分岐したオレフィンの混合物、部分的に分岐した鎖状の混合物もしくは上記の何れかの混合物であってもよい。ある態様では、使用できる鎖状オレフィンの混合物は、分子当たり約12乃至約30の炭素原子を有するオレフィンから選ばれる直鎖状アルファオレフィンの混合物である。ある態様では、直鎖状アルファオレフィンは、少なくとも一つの固体もしくは液体触媒を用いて異性化されている。他の態様では、オレフィンは、約20乃至約80の炭素原子を有する分岐したオレフィン性プロピレンオリゴマーもしくはそれらの混合物、すなわち、プロピレンの重合により誘導される分岐した鎖状オレフィンであってもよい。オレフィンは、他の官能基、例えばヒドロキシ基、カルボン酸基、ヘテロ原子その他により置換されていてもよい。ある態様では、分岐したオレフィン性プロピレンオリゴマーもしくはそれらの混合物は、約20乃至約60の炭素原子を有する。ある態様では、分岐したオレフィン性プロピレンオリゴマーもしくはそれらの混合物は、約20乃至約40の炭素原子を有する。ある態様では、アルキル置換ヒドロキシ芳香族カルボン酸のアルカリもしくはアルカリ土類金属塩に含まれるアルキル基、例えばアルキル置換ヒドロキシ安息香酸清浄剤のアルカリ土類金属塩のアルキル基は、少なくとも約75モル例えば、少なくとも約80モル、少なくとも約85モル、少なくとも約90モル、少なくとも約95モル、もしくは少なくとも約99モルが、C20以上である。他の態様では、アルキル置換ヒドロキシ芳香族カルボン酸のアルカリもしくはアルカリ土類金属塩は、アルキル置換ヒドロキシ安息香酸から誘導されるアルキル置換ヒドロキシ安息香酸のアルカリもしくはアルカリ土類金属塩であって、アルキル置換ヒドロキシ安息香酸におけるアルキル基は、少なくとも75モルのC20以上の直鎖アルファ-オレフィンを含む直鎖状アルファ-オレフィンの残基である。他の態様では、アルキル置換ヒドロキシ芳香族カルボン酸のアルカリもしくはアルカリ土類金属塩に含まれるアルキル基、例えばアルキル置換ヒドロキシ安息香酸のアルカリもしくはアルカリ土類金属塩のアルキル基は、少なくとも約50モル例えば、少なくとも約60モル、少なくとも約70モル、少なくとも約80モル、少なくとも約85モル、少なくとも約90モル、少なくとも約95モル、もしくは少なくとも約99モルは、約C14乃至約C18である。結果として得られるアルキル置換ヒドロキシ芳香族カルボン酸のアルカリもしくはアルカリ土類金属塩は、オルトおよびパラ異性体の混合物である。ある態様では、生成物は約1乃至99のオルト異性体と99乃至1のパラ異性体とを含む。他の態様では、生成物は約5乃至70のオルトおよび95乃至30のパラ異性体を含む。アルキル置換ヒドロキシ芳香族カルボン酸のアルカリもしくはアルカリ土類金属塩は、中性もしくは過塩基性であってもよい。一般に、アルキル置換ヒドロキシ芳香族カルボン酸の過塩基性アルカリもしくはアルカリ土類金属塩では、アルキル置換ヒドロキシ芳香族カルボン酸のアルカリもしくはアルカリ土類金属塩のBNが処理、例えば塩基源例、生石灰および酸性過塩基化化合物例、二酸化炭素の添加によって増加する。過塩基性塩は、低過塩基性、例えば約100未満のBNを有する過塩基性塩であってもよい。ある態様では、低過塩基性塩のBNは約5乃至約50であってもよい。他の態様では、低過塩基性塩のBNは約10乃至約30であってもよい。さらに別の態様では、低過塩基性塩のBNは約15乃至約20であってもよい。過塩基性清浄剤は、中過塩基性、例えば、約100乃至約250のBNを有する過塩基性塩であってもよい。ある態様では、中過塩基性塩のBNは約100乃至約200であってもよい。他の態様では、中過塩基性塩のBNは約125乃至約175であってもよい。過塩基性清浄剤は、高過塩基性、例えば、約250を超えるBNを有する過塩基性塩であってもよい。ある態様では、高過塩基性塩のBNは約250乃至約450であってもよい。スルホネートはスルホン酸から製造でき、スルホン酸は、通常はアルキル置換芳香族炭化水素、例えば石油の精留もしくは芳香族炭化水素のアルキル化で得られるものをスルホン化することにより得られる。例としては、ベンゼン、トルエン、キシレン、ナフタレン、ジフェニルもしくはそれらのハロゲン誘導体をアルキル化することにより得られるものを含む。アルキル化は触媒の存在下、約3乃至70を超える炭素原子を有するアルキル化剤を用いて実施できる。アルカリールスルホネートは通常は、アルキル置換芳香族部分当たり約9乃至約80以上の炭素原子、好ましくは約16乃至約60の炭素原子を含む。油溶性スルホネートもしくはアルカリールスルホン酸は、金属の酸化物、水酸化物、アルコキシド、カーボネート、カルボキシレート、硫化物、水硫化物、硝酸化物、ホウ酸化物およびエーテルにより中和されていてもよい。金属化合物の量は、最終生成物が必要とするTBNに応じて選択されるが、通常は化学量論的な必要量に対して約100乃至約220質量好ましくは少なくとも約125質量の範囲である。フェノールおよび硫化フェノールの金属塩は、適切な金属化合物、例えば酸化物もしくは水酸化物との反応により製造され、中性もしくは過塩基性生成物は良く知られている方法により得ることができる。硫化フェノールは、フェノールを硫黄もしくは硫黄含有化合物、例えば硫化水素、モノハロゲン化硫黄もしくはジハロゲン化硫黄と反応させることにより生成され、その生成物は、一般に、二もしくは三以上のフェノールが硫黄含有連結基により架橋されている化合物の混合物である。さび止め剤の例は、これらに限定されるものではないが、非イオン性ポリオキシアルキレン界面活性剤、例えばポリオキシエチレンラウリルエーテル、ポリオキシエチレン高級アルコールエーテル、ポリオキシエチレンノニルフェニルエーテル、ポリオキシエチレンオクチルフェニルエーテル、ポリオキシエチレンオクチルステアリルエーテル、ポリオキシエチレンオレイルエーテル、ポリオキシエチレンソルビトールモノステアレート、ポリオキシエチレンソルビトールモノオレエート、およびポリエチレングリコールモノオレエート;ステアリン酸および他の脂肪酸;ジカルボン酸;金属石鹸;脂肪酸アミン塩;重質スルホン酸の金属塩;多価アルコールの部分カルボン酸エステル;リン酸エステル;短鎖アルケニルコハク酸;それらの部分エステルおよびそれらの窒素含有誘導体;合成アルカリールスルホネート、例えば、金属ジノニルナフタレンスルホネート;その他およびそれらの混合物を含む。摩擦調整剤の例は、これらに限定されるものではないが、アルコキシル化脂肪族アミン;ホウ酸化脂肪族エポキシド;脂肪族ホスファイト、脂肪族エポキシド、脂肪族アミン、ホウ酸化アルコキシル化脂肪族アミン、脂肪酸の金属塩、脂肪酸アミド、グリセロールエステル、ホウ酸化グリセロールエステル;および米国特許第6372696号に開示されている脂肪族イミダゾリン、その開示内容も参照のため本明細書の記載とする;C4乃至C75、好ましくはC6乃至C24、最も好ましくはC6乃至C20の脂肪酸エステルと、アンモニアおよびアルカノールアミンからなる群より選ばれた窒素含有化合物との反応生成物から得られる摩擦調整剤その他およびそれらの混合物を含む。耐摩耗剤の例は、これらに限定されるものではないが、ジアルキルジチオリン酸亜鉛およびジアリールジチオリン酸亜鉛、例えば様々な潤滑の機構において幾つかのジアルキル-およびジアリール-ジチオリン酸金属の化学構造と効果との関係との表題のボーン外の文献、潤滑の科学4-2、1992年1月において公表、例えば97~100頁参照に記載のもの;アリールリン酸および亜リン酸、硫黄-含有エステル、リン硫黄化合物、金属もしくは灰を含有しないジチオカルバメート、キサンテート、硫化アルキルその他、およびそれらの混合物を含む。消泡剤の例は、これらに限定されるものではないが、アルキルメタクリレートのポリマー;ジメチルシリコーンのポリマーその他;およびそれらの混合物を含む。以上述べた添加剤をそれぞれ使用する場合は、潤滑剤に望ましい性質を与えるため機能的に有効な量で使用する。すなわち、例えば、添加剤が摩擦調整剤である場合、この摩擦調整剤の機能的な有効量は、必要とする摩擦調整機能を潤滑剤に付与するために充分な量である。一般に、これらの添加剤それぞれを使用する際の濃度は、潤滑油組成物の全質量に基づき約0.001乃至約20質量の範囲である。ある態様では、これらの添加剤それぞれを使用する際の濃度は、潤滑油組成物の全質量に基づき約0.01乃至約10質量の範囲である。本発明の方法に用いられる潤滑油組成物は、圧縮点火ディーゼルエンジン例、圧縮点火高負荷ディーゼルエンジンもしくはスパーク点火ガソリンエンジンのような内燃機関のクランクケースを潤滑するためのものである。本発明の別の態様では、上記の一種もしくは二種以上の銅腐食性改良剤は、添加剤パッケージもしくは濃縮物として提供できる。添加剤濃縮物については、上記の一種もしくは二種以上の銅腐食性改良剤を、例えば、鉱物油、ナフサ、ベンゼン、トルエン、もしくはキシレンのような実質的に不活性で、通常は液状の有機希釈剤に加えて、添加剤濃縮物とする。これらの濃縮物は通常、約20質量乃至約80質量の上記の希釈剤を含む。一般に100°Cにおいて約4乃至約8.5cSt、好ましくは100°Cにおいて約4乃至約6cStの粘度を有する中性油が希釈剤として用いられるが、合成油並びに上記の添加剤および最終的な潤滑油と適合性がある他の有機液体も用いることができる。添加剤パッケージも一般に、上記のような一種以上の様々な他の添加剤を、所望の量で、かつ必要とされる量の基油と直接組み合わせることを可能にする比率で含む。以下に示す限定的ではない実施例は、本発明を説明するものである。[比較例A]基準となる潤滑油組成物を、以下の成分を一緒にして混合することにより製造して、SAEで15W-40の粘度グレードとなる処方を得た:a4質量の、ポリイソブテニルPIBコハク酸無水物PIBは1300の平均分子量を有すると重質ポリアミンから製造されたホウ素化ビスコハク酸イミド;b2質量の、PIBコハク酸無水物PIBは2300の平均分子量を有すると重質ポリアミンから製造され、エチレンカーボネートで後処理されたビスコハク酸イミド;c3質量の、PIBSA、N-フェニルフェニレンジアミン、および900乃至1000の平均分子量を有するポリエーテルジアミンから誘導されたポリコハク酸イミド分散剤;d硫化カルシウムフェネート清浄剤;eジアルキルジチオリン酸亜鉛;fホウ素化スルホネート清浄剤;gマグネシウムスルホネート清浄剤;hカルシウムスルホネート清浄剤;iモリブデンコハク酸イミド錯体;j一種もしくは二種以上の酸化防止剤;k消泡剤;l粘度指数向上剤;およびm残りII種基材油の混合物[実施例1]1質量のチタンIVイソプロポキシドデュポン社よりTyzorTMTPTとして入手可能を比較例Aの基準となる潤滑油組成物に加えることで、潤滑油組成物を製造した。銅に対する腐食性の評価比較例Aおよび実施例1の潤滑油組成物について、ASTM試験番号D6594に従い高温腐食性ベンチテストHTCBTを採用して、銅に対する腐食性を試験した。ASTM試験番号D6594は、潤滑油の腐食性を測定するために使用される工業規格ベンチテストである。この試験は、銅、鉛、錫、およびリン青銅の四種の金属標本を、予め測定した量の試験エンジン油中に浸漬することにより実施される。この試験油には、高温において一定の時間、空気を吹き込む。試験の完了時に、鉛の標本および痛んだ油を調べて、それぞれ腐食および腐食生成物の検出を行う。各試験群について参照用の油を試験し、試験の許容度を検証する。比較例Aおよび実施例1の潤滑油組成物は、ASTM試験番号D130が規定している銅片腐食試験において、それらの抗腐食性についても評価した。銅片腐食試験は、石油生成物について腐食性の相対的な程度を評価するように設計されている。この試験では、新たに研磨した銅片を、規定量の被検試料中に浸漬し、披見物質の種類により特定される温度および時間の条件で加熱する。加熱時間の終了時に、銅片を除き、洗浄し、色および曇りの程度をASTM銅片腐食標準と対比して評価し、以下の表1にまとめる。表1ASTMD130-04銅片分類────────────────────────────────────分類名称記述1────────────────────────────────────1わずかな曇りa.淡いオレンジ色新たに研磨した銅片とほとんど同じb.濃いオレンジ色────────────────────────────────────2中程度の曇りa.濃い紫がかった赤色b.ラベンダー色c.ラベンダー青色もしくは銀色あるいはそれらの両方が、濃い紫がかった赤色に重なっている多色d.銀白色e.真鍮色もしくは金色────────────────────────────────────3濃い曇りa.真鍮色の銅片に重なっているマゼンタ色b.赤色および緑色を示すが、灰色を含まないクジャク様の多色────────────────────────────────────4腐食a.ピーコックグリーンをわずかに示す透明な黒、濃い灰色もしくは茶色b.光沢のある黒色もしくは漆黒色────────────────────────────────────註1:ASTM銅片腐食標準は、これらの記述の銅片の性質を色再現したものである。銅腐食試験の結果を、以下の表2に示す。表2──────────────────実施例1比較例A──────────────────銅1ppm1556.0銅片2c2c──────────────────註1:痛んだ油における銅の濃度を記録結果が示すように、実施例1の潤滑油組成物は、比較例Aの潤滑油組成物と比較して、銅に対する改良された腐食性を示す。従って、一もしくは二以上の塩基性窒素原子を含む一種もしくは二種以上の分散剤を含む潤滑油組成物にチタンIVイソプロポキシドを加えることによって、銅に対する腐食から金属表面がより良好に保護される。本明細書が開示する態様について、様々な変更が可能であることが理解できるであろう。従って、以上の説明は限定的に解釈されるべきではなく、好ましい態様の例示にすぎないと理解すべきである。例えば、上記のおよび本発明を実施するための最良の態様として実行されるべき機能は、説明のみを目的としている。他の変更や方式も、本発明の範囲や精神を逸脱することなく、当業者は実行できるであろう。さらに当業者は、ここに書き添えられている請求の範囲と精神の中で他の変更を行うことも可能であろう。"